(57)【要約】　　　（修正有）【課題】新規なモルフォリノケトン誘導体及びその用途を提供する。【解決手段】下記一般式、2004043433.tif 000031〔式中、Ｘ１及びＸ２は、Ｈ、Ｓ、Ｎ、Ｏ又はＮＲ（Ｒはアルキル基を表わす。）を表わし、Ｘ１及びＸ２はＨでない場合、Ｘ１＝Ｘ２であり、Ｒ´は、アルキレン基又は−（ＣＨ２ＯＣＨ２）Ｐ−（Ｐは整数を表わす。）を表わし、Ｒ１及びＲ２は、各々独立してＨ、フェニル基、アルキル基、アルケニル基、或いはアルコキシ基を表わし、Ｒ３及びＲ４は、各々独立してアルキル基を表わし、或いは、Ｒ３及びＲ４がつながっている窒素原子と2004043433.tif 000032のいずれかの環式基を形成することを表わし、Ｒ５は、水素原子等を表わし、ｋは０から２の整数であり、ｍは２から５の整数であり、ｎは１から２０の整数である。〕で表わされるモルフォリノケトン誘導体【選択図】　なし【特許請求の範囲】
【請求項１】
下記一般式（Ｉ）で表わし、
【化１】
2004043433.tif 000028
式中、
Ｘ１は、Ｈ、Ｓ、Ｎ、Ｏ又はＮＲ（ここでＲは炭素数１から１２のアルキル基を表わし）を表わし、
Ｘ２は、Ｈ、Ｓ、Ｎ、Ｏ又はＮＲ（ここでＲは炭素数１から１２のアルキル基を表わし）を表わし、
Ｘ１及びＸ２はＨでない場合、Ｘ１＝Ｘ２であり、
Ｒ´は、炭素数１から１２のアルキレン基又は−（ＣＨ２ＯＣＨ２）Ｐ−（ここでＰは１から４の整数を表わし）を表わし、
Ｒ１及びＲ２は、各々独立してＨ、フェニル基、又はフェニル基によって置換されてもよい炭素数１から１２のアルキル基、炭素数２から１２のアルケニル基、或いは炭素数１から１２のアルコキシ基を表わし、
Ｒ３及びＲ４は、各々独立してヒドロキシ基によって置換されてもよい炭素数１から６のアルキル基を表わし、
或いは、Ｒ３及びＲ４がつながっている窒素原子と
【化２】
2004043433.tif 000029
のいずれかの環式基を形成することを表わし、
Ｒ５は、Ｈ、Ｆ、Ｃｌ、Ｂｒ、Ｉ、ニトロ基、フェニル基、炭素数１から１２のアルキル基又は炭素数１から１２のアルコキシ基を表わし、
Ｘ１又はＸ２が、Ｈであるとき、ｋは０であり、Ｘ１又はＸ２が、Ｓ、Ｏ又はＮＲであるとき、ｋは１であり、Ｘ１又はＸ２が、Ｎであるとき、ｋは２であり、
ｍは２から５の整数であり、
ｋが１であるとき、ｎは１から２０の整数であり、
ｋが２であるとき、ｎ＝ｎ１＋ｎ２≦２０、ただし、ｎ１及びｎ２のいずれも、１から１０の整数である、
モルフォリノケトン誘導体。
【請求項２】
上記Ｘ１及びＸ２の中の一方がＳであり、他方がＨであり、
上記Ｒ´は、エチレン基を表わし、
上記Ｒ１及びＲ２のそれぞれは、メチル基を表わし、
上記Ｒ３及びＲ４のいずれは、つながっている窒素原子と
【化３】
2004043433.tif 000030
の環式基を形成することを表わし、
Ｒ５はＨであり、
ｍは５である、
請求項１に記載のモルフォリノケトン誘導体。
【請求項３】
上記Ｘ１及びＸ２の中の一方がＮＲ（ここで、Ｒはメチル基及びエチル基の中の一つの基を表わし）であり、他方がＨであり、
上記Ｒ´は、エチレン基を表わし、
上記Ｒ１は、フェニル基置換のメチル基を表わし、
上記Ｒ２は、エチル基を表わし、
上記Ｒ３及びＲ４のいずれも、メチル基を表わし、
Ｒ５はＨであり、
ｍは５である、
請求項１に記載のモルフォリノケトン誘導体。
【請求項４】
光重合性単量体及び請求項１に定義される式（Ｉ）化合物を含有する光重合性ポリマー化合物。
【請求項５】
さらに、染料又は着色剤を含有する請求項４に記載の光重合性ポリマー化合物。
【発明の詳細な説明】
【０００１】
【発明の属する技術分野】
本発明は、光重合開始剤として使える新規なモルフォリノケトン誘導体及びその用途に関するものである。
【０００２】
【従来の技術】
ＵＶ硬化印刷法は、従来の平板印刷術に比べてより広く応用されており、従来の印刷インキ例えばリソグラフィクインキ、オフセットインキ、凸版インキ、フレキソインキ、グラビアインキ、シルクスクリンインキなどの製造に用いるだけでなく、印刷配線板、フォトレジスト、ソルダマスクや誘電基板の製造にも使われる。通常、ＵＶ硬化印刷法において、バインダー、光重合可能なモノマー及び光重合開始剤の使用が必要であり、光重合開始剤が、ＵＶ光の照射によって短時間でモノマーを重合させ、ポリマーを生成させる。
【０００３】
従来から、不飽和モノマー及びプレポリマーの光化学重合法は周知であり、幅広く利用されている。米国特許第３，６６１，６１４号では、（１）約２０〜９８　重量％のペンタエリスリトールアクリレート、メタクリレート又はイタコネート、（２）約２〜８０重量％のハロゲン原子が芳香族または脂環状化合物の環式骨格及び脂肪族の炭素鎖に直結したハロゲン化芳香族、脂環族又は脂肪族炭化水素光重合開始剤、及び　（３）着色剤を含有することを特徴とする照射硬化性の無溶媒印刷インキが開示されている。
【０００４】
また、米国特許第４，６７２，０７９号には、重合性又は重合可能な芳香族―脂肪族ケトン、好ましくは、２−ヒドロキシ−２−メチル（４−ビニルプロピオフェノン）、２−ヒドロキシ−２−メチル−ｐ−（１−メチルビニル）プロピオフェノン、ｐ−ビニルベンゾイルシクロヘキサノール、ｐ−（１−メチルビニル）ベンゾイル−シクロヘキサノール、及びそれらの低重合及び重合生成物をエチレン性不飽和のモノマー及びプレポリマーを光重合させるための光重合開始剤とすることが開示されている。
【０００５】
次いで、米国特許第４，９４３，５１６には、（ａ）１分子中に少なくとも２個のエチレン性不飽和結合を有する感光性プレポリマー、（ｂ）光重合開始剤、（ｃ）希釈剤としての光重合可能なビニルモノマー及び／または有機溶剤、及び（ｄ）その分子内に少なくとも２つのエポキシ基を有すると共に使用される希釈剤にある程度溶解する微細粉末のエポキシ化合物、場合によってさらに（ｅ）エポキシ樹脂のための硬化剤を含有する感光熱硬化性樹脂が開示されており、当該感光熱硬化性樹脂は現像性及び感光性が優れて有効保存時間が長いとある。上記感光熱硬化性樹脂組成物が塗布、露光、現像及びポスト硬化処理を経て、形成されるレジストパターンによれば、粘着力や、絶縁抵抗、電食抵抗に優れている。
【０００６】
さらに、米国特許第４，５８２，８６２号には、（ａ）オレフィン性不飽和光重合可能なバインダー、（ｂ）５〜６０重量％の顔料、及び（ｃ）０．１〜２０重量％の式（Ｉ）で表わされる光重合開始剤を含有する光硬化可能な着色組成物が開示されている。具体的には、この特許に開示されている２−メチル−１−［４−（メチルチオ）フェニル］−２−モルフォリノ−プロパン−１−オン（ＭＭＭＰ）は、すでに光重合開始剤として、例えばソルダマスク及びＵＶインキのような顔料系ＵＶシステムに汎用されている。ＭＭＭＰは、自体のノンイエロ特性を損わずに十分な光速度及び機械性質が得られると言われている。
【０００７】
【化４】
2004043433.tif 000002
【０００８】
しかしながら、ＭＭＭＰを使用すると、硬化後処理において揮発性硫黄残留物による悪臭が問題となる。この臭いは、ＭＭＭＰの光破砕性によって生じる例えば４−メチルチオベンズアルデヒドから出る揮発性臭気であり、ＵＶインキまたはソルダマスクに用いられる場合、軽度から不快感の程度までさまざまであるが、利用上限度がある。
【０００９】
上記光重合開始剤を利用する際の制限により、使用者は、ＭＭＭＰにおける問題である臭いを我慢するか、代りにＭＭＭＰ誘導体を使用するかの選択に迫られる（Ｌｕｉｇｉ　Ａｎｇｉｏｌｉｎｉ　ｅｔ　ａｌ．，　Ｊｏｕｒｎａｌ　ｏｆ　Ａｐｐｌｉｅｄ．　Ｐｏｌｙｍｅｒ　Ｓｃｉｅｎｃｅ　（１９９５），　５５：　１４７７−１４８８；　ＵＳ　４，５８２，８６２，　ＵＳ　５，１４５，８８５，　ＵＳ　５，５０６，２７９，　ＵＳ　５，８３７，７４６，　ＷＯ　９６／２０７９５及びＵＳ　６，０４８，６６７に参照）。その中、例えば米国特許第５，１４５，８８５号は、ＭＭＭＰに代えて２−ベンジル−２−ジメチルアミノ−１−（４−モルフォリノフェニル）−ブタン−１−オン（ＢＤＭＢ）を使用することを提案している。
【００１０】
【化５】
2004043433.tif 000003
【００１１】
また、主としてＭＭＭＰまたはＢＤＭＢを使って光重合開始剤とするシアン系のような顔料系においては、光重合開始剤が全部混ざり合うまで摺る必要があるが、摺り過ぎると、硬化を早めインキの粘度を増したり果てはゲル化してしまう恐れもある。そのため、重合安定剤例えばハイドロキノンモノメチルエーテル（ＭＥＨＱ）を添加しなければならないが、そうすると光速度を遅らせる恐れもある。また、ＭＭＭＰ及びＢＤＭＢを使用することによってインキの粘度を増すので、例えばフレキソインキなどの低粘度が必要であるものには向かない。
【００１２】
上記従来の技術がもたらした問題点に鑑み、光重合開始剤として光重合可能な組成物に用いるための新規な材料の開発が期待される。
【００１３】
【特許文献】
米国特許第３６６１６１４号明細書
【００１４】
【特許文献】
米国特許第４６７２０７９号明細書
【００１５】
【特許文献】
米国特許第４９４３５１６号明細書
【００１６】
【特許文献】
米国特許第４５８２８６２号明細書
【００１７】
【特許文献】
米国特許第５１４５８８５号明細書
【００１８】
【特許文献】
米国特許第５５０６２７９号明細書
【００１９】
【特許文献】
米国特許第５８３７７４６号明細書
【００２０】
【特許文献】
国際公開第９６／２０７９５号パンフレット
【００２１】
【特許文献】
米国特許第６０４８６６７号明細書
【００２２】
【非特許文献】
Ｌｕｉｇｉ　Ａｎｇｉｏｌｉｎｉ　ｅｔ　ａｌ．，　Ｊｏｕｒｎａｌ　ｏｆ　Ａｐｐｌｉｅｄ．　Ｐｏｌｙｍｅｒ　Ｓｃｉｅｎｃｅ　（１９９５），　５５：　１４７７−１４８８
【００２３】
【課題を解決するための手段】
上記にもとづき、本発明は、下記一般式（Ｉ）で表わす新モルフォリノケトン誘導体を提供しようとすることを目的とする。
【００２４】
【化６】
2004043433.tif 000004
【００２５】
式中、
Ｘ１は、Ｈ、Ｓ、Ｎ、Ｏ又はＮＲ（ここでＲは炭素数１から１２のアルキル基を表わし）を表わし、
Ｘ２は、Ｈ、Ｓ、Ｎ、Ｏ又はＮＲ（ここでＲは炭素数１から１２のアルキル基を表わし）を表わし、Ｘ１及びＸ２はＨでない場合、Ｘ１＝Ｘ２であり、
Ｒ´は、炭素数１から１２のアルキレン基又は−（ＣＨ２ＯＣＨ２）Ｐ−（ここでＰは１から４の整数を表わし）を表わし、
Ｒ１及びＲ２は、各々独立してＨ、フェニル基、又はフェニル基によって置換されてよい炭素数１から１２のアルキル基、炭素数２から１２のアルケニル基、或いは炭素数１から１２のアルコキシ基を表わし、
Ｒ３及びＲ４は、各々独立してヒドロキシ基によって置換されてもよい炭素数１から６のアルキル基を表わし、
或いは、Ｒ３及びＲ４がつながっている窒素原子と
【００２６】
【化７】
2004043433.tif 000005
【００２７】
のいずれかの環式基を形成することを表わし、
Ｒ５は、Ｈ、Ｆ、Ｃｌ、Ｂｒ、Ｉ、ニトロ基、フェニル基、炭素数１から１２のアルキル基又は炭素数１から１２のアルコキシ基を表わし、
Ｘ１又はＸ２が、Ｈであるとき、ｋは０であり、Ｘ１又はＸ２が、Ｓ、Ｏ又はＮＲであるとき、ｋは１であり、Ｘ１又はＸ２が、Ｎであるとき、ｋは２であり、
ｍは２から５の整数であり、
ｋが１であるとき、ｎは１から２０の整数であり、
ｋが２であるとき、ｎ＝ｎ１＋ｎ２≦２０、ただし、ｎ１及びｎ２のいずれも、１から１０の整数である。
【００２８】
本発明はまた、式（Ｉ）で表わされる化合物の用途をも包括する。例えば本発明者は、式（Ｉ）の化合物は光重合開始剤としても有用であることを発見した。従って、本発明の式（Ｉ）の化合物を、光重合単量体化合物とで、光重合可能な組成物例えば印刷インキを作ることができる。
【００２９】
以下、実施例及び比較例を挙げて本発明を更に詳細に説明するが、本発明は、これらの実施例の範囲に限定されるものではない。
【００３０】
【発明の実施の形態】
ＭＭＭＰから生じた臭気の問題を解決するために、本発明者は、ＭＭＭＰのメチルチオ基部分にポリマー鎖をつなぐことによって、ＭＭＭＰの分子構造を変えるいつくかの実験をし、下記の一般式（Ｉ）で表わす化合物を得た。
【００３１】
【化８】
2004043433.tif 000006
【００３２】
式中、
Ｘ１は、Ｈ、Ｓ、Ｎ、ＯまたはＮＲ（ここでＲは炭素数１から１２のアルキル基を表わし）を表わし、
Ｘ２は、Ｈ、Ｓ、Ｎ、Ｏ又はＮＲ（ここでＲは炭素数１から１２のアルキル基を表わし）を表わし、
Ｘ１及びＸ２はＨでない場合、Ｘ１＝Ｘ２であり、
Ｒ´は、炭素数１から１２のアルキレン基又は−（ＣＨ２ＯＣＨ２）Ｐ−（Ｐは１から４の整数である）を表わし、
Ｒ１及びＲ２は、各々独立してＨ、フェニル基、又はフェニル基によって置換されてもよい炭素数１から１２のアルキル基、炭素数２から１２のアルケニル基、或いは炭素数１から１２のアルコキシ基を表わし、
Ｒ３及びＲ４は、各々独立して水酸基によって置換されてもよい炭素数１から６のアルキル基を表わし、
或いは、Ｒ３及びＲ４がつながっている窒素原子と
【００３３】
【化９】
2004043433.tif 000007
【００３４】
のいずれかの環式基を形成することを表わし、
Ｒ５は、Ｈ、Ｆ、Ｃｌ、Ｂｒ、Ｉ、ニトロ基、フェニル基、炭素数１から１２のアルキル基又は炭素数１から１２のアルコキシ基を表わし、
Ｘ１又はＸ２が、Ｈであるとき、ｋは０であり、Ｘ１又はＸ２がＳ、Ｏ又はＮＲであるとき、ｋは１であり、Ｘ１又はＸ２がＮであるとき、ｋは２であり、
ｍは２から５の整数であり、
ｋは１であるとき、ｎは１から２０の整数であり、
ｋは２であるとき、ｎ＝ｎ１＋ｎ２＜２０であり、ただし、ｎ１及びｎ２いずれかは、１から１０の整数である。
【００３５】
好ましい実施例としては、ｍは５である。
【００３６】
好ましい実施例としては、Ｒ´は炭素数１から６のアルキレン基であり、特に、エチレン基、−（ＣＨ２ＯＣＨ２）−、又は−ＣＨ２ＯＣＨ２ＣＨ２ＯＣＨ２−である。
【００３７】
好ましい実施例としては、Ｒ１又はＲ２は各自が一つのメチル基、エチル基、プロピル基、フェニル基置換のメチル基及びフェニル基置換のプロピル基のいずれかであり、特に、Ｒ１とＲ２はいずれもメチル基であることがより好ましい。他の実施例としては、Ｒ１はフェニル基置換のメチル基であり、Ｒ２はエチル基である。
【００３８】
好ましい実施例としては、Ｒ３及びＲ４は各自が一つのメチル基、エチル基、プロピル基及び水酸基置換のプロピル基のいずれかであり、特に、Ｒ３及びＲ４はいずれもメチル基であることがより好ましい。
【００３９】
また他の実施例としては、Ｒ３及びＲ４はつながっている窒素原子と、
【００４０】
【化１０】
2004043433.tif 000008
【００４１】
を形成することがより好ましい。
【００４２】
さらに、好ましい実施例としては、Ｒ５はＨ、Ｆ、Ｃｌ、Ｂｒ、Ｉ、フェニル基又は炭素数１から６のアルキル基であり、とりわけ、Ｒ５がＨであることがより好ましい。
【００４３】
好ましい実施例において、Ｘ１及びＸ２の一方はＳ又はＯであって、他方はＨであり、ｎは３であるのが好ましく、ｎが６のときの実施例も悪くない。
【００４４】
さらに、好ましい実施例としては、Ｘ１及びＸ２の一方はＳであって、他方はＨであり、Ｒ´はエチレン基であり、Ｒ１及びＲ２は各自がメチル基であり、Ｒ３及びＲ４はつながっている窒素原子と
【００４５】
【化１１】
2004043433.tif 000009
【００４６】
を形成し、Ｒ５はＨであり、且つｍは５である。
【００４７】
他にも、Ｘ１及びＸ２の一方はＮであって他方がＨであり、且つｎ１＋ｎ２は６である実施例もある。
【００４８】
他にも好ましい実施例としては、Ｘ１及びＸ２の一方はＮであって他方がＨであり、Ｒ´はエチレン基を表わし、Ｒ１及びＲ２は各自が別個のメチル基を表わし、Ｒ３及びＲ４はつながっている窒素原子と共に
【００４９】
【化１２】
2004043433.tif 000010
【００５０】
を形成し、Ｒ５はＨであり、ｍは整数の５であり、ｎ１＋ｎ２＝６の例もある。
【００５１】
さらに、好ましい実施例としては、Ｘ１及びＸ２の一方はＮＲ（ここでＲは炭素数１から６のアルキル基を表わし）であって他方がＨであり、特にＸ１及びＸ２の一方はＮＣＨ３であって他方がＨであり、Ｒ１はフェニル基置換のメチル基であってＲ２はエチル基であり、Ｒ３及びＲ４のいずれもメチル基であることが好ましい。他にも、Ｘ１及びＸ２の一方はＮＣ２Ｈ５であって他方がＨであり、Ｒ１はフェニル基置換のメチル基であってＲ２はエチル基であり、Ｒ３及びＲ４のいずれもメチル基である例もある。
【００５２】
一般式（Ｉ）の化合物としては、式（ＩＩ）の化合物を式（ＩＩＩ）のラクトン化合物によって反応させる工程を有する方法により製造することができる。
【００５３】
【化１３】
2004043433.tif 000011
【００５４】
式中、
Ｒ１、Ｒ２、Ｒ３、Ｒ４、及びＲ５は、上式（Ｉ）における定義と同一であり、
Ｘ１は、Ｈ、Ｓ，Ｎ、Ｏ又はＮＲ（ここで、Ｒは炭素数１から１２のアルキル基を表わし）を表わし、
Ｘ２は、Ｈ、Ｓ、Ｎ、Ｏ又はＮＲ（ここで、Ｒは炭素数１から１２のアルキル基を表わし）を表わし、
ｓは０又は１であり、
Ｘ１及びＸ２のいずれもがＨでないとき、Ｘ１＝Ｘ２であり、且つｓは１であり、Ｘ１又はＸ２がＨであるとき、ｓは０であり、
【００５５】
【化１４】
2004043433.tif 000012
【００５６】
ただし、ｑは、１から４の整数であるとする。
【００５７】
式（ＩＩ）の化合物に関しては、従来よく知られている方法例えば、Ｌｕｉｇｉ　Ａｎｇｉｏｌｉｎｉ　ｅｔ　ａｌ．，　Ｊｏｕｒｎａｌ　ｏｆ　Ａｐｐｌｉｅｄ．　Ｐｏｌｙｍｅｒ　Ｓｃｉｅｎｃｅ　（１９９５），　５５：　１４７７−１４８８やＵＳ　４，５８２，８６２、ＵＳ　５，１４５，８８５、ＵＳ　５，５０６，２７９、ＵＳ　５，８３７，７４６、ＷＯ　９６／２０７９５、ＵＳ　６，０４８，６６７などの従来の技術に開示されている合成手順によって作ることができる。
【００５８】
本発明にかかる方法に用いられる式（ＩＩＩ）のラクトン化合物は、β−プロピオラクトン、γ−ブチロラクトン、δ−バレロラクトン及びε−カプロラクトンのいずれかであり、好ましい実施例としては、式（ＩＩＩ）のラクトン化合物がε−カプロラクトンによるのがある。上記ラクトン化合物は、例えば、ＤＡＩＣＥＬ化学社より市販の品がある。
【００５９】
ポリマー鎖として上記式（ＩＩＩ）のラクトン化合物を使ってＭＭＭＰらしい化合物につなぐことは、下記のような利点がある。即ち、
１．生成物の分子量が容易に制御される、
２．顔料濡れ性が高い、
３．ＵＶ安定性が高い、
４．毒性が低い（生物分解性）、及び
５．粘性が低い。
【００６０】
本発明の方法は、上記式（ＩＩＩ）のラクトン化合物の開環重合に用いられる触媒によって行うことができる。本発明の方法に用いられる触媒としては、例えば、テトラエチルチタネート（ｔｅｔｒａｅｔｈｙｌ　ｔｉｔａｎａｔｅ）、テトラプロピルチタネート（ｔｅｔｒａｐｒｏｐｙｌ　ｔｉｔａｎａｔｅ）、テトラブチルチタネートなどのチタン化合物、オクタン酸第一錫（ｓｔａｎｎｏｕｓ　ｏｃｔｏａｔｅ）、ジブチル錫オキシド（ｄｉｂｕｔｙｌ−ｔｉｎ−ｏｘｉｄｅ）、ジブチル錫ジラウレート（ｄｉｂｕｔｙｌ−ｔｉｎ−ｄｉｌａｕｒａｔｅ）、ブチル錫トリス（アルカノネート）（ｎ−ｂｕｔｙｌ−ｔｉｎ　ｔｒｉｓ（ａｌｋａｎｏａｔｅ））などの有機錫化合物、クロロ化第一錫（ｓｔａｎｎｏｕｓ　ｃｈｌｏｒｉｄｅ）、臭化第一錫（ｓｔａｎｎｏｕｓ　ｂｒｏｍｉｄｅ）などのハロゲン化第一錫化合物（米国特許第６，０３７，３９３号に参照）を使用することができる。
【００６１】
好ましい実施例としては、本発明の方法を錫含有の触媒の存在下において行うことである。特に、触媒のｎ−ブチル錫トリス（アルカノエート）（ｎ−ｂｕｔｙｌ−ｔｉｎ　ｔｒｉｓ（ａｌｋａｎｏａｔｅ））例えばＳＣＡＴ−２４の下で行うことがより好ましい。
【００６２】
本発明の方法に用いられる式（ＩＩ）で表わす化合物としては、下記一般式（ＩＩ´）の化合物を下記一般式（ＩＶ）で表わす化合物と反応して生成させて作ると好ましい。
【００６３】
【化１５】
2004043433.tif 000013
【００６４】
式中、
Ｒ１、Ｒ２、Ｒ３、Ｒ４及びＲ５いずれも、上式（Ｉ）における定義と同一であり、
Ｙ１は、Ｈ、Ｆ、Ｃｌ、Ｂｒ、Ｉ、又はシアノ基を表わし、
Ｙ２も、Ｈ、Ｆ、Ｃｌ、Ｂｒ、Ｉ、又はシアノ基を表わし、
Ｙ１及びＹ２は、Ｈでないときは、Ｙ１＝Ｙ２である。
【００６５】
Ｒ”ＸＲ´ＯＨ　　　　　（ＩＶ）
式中、
Ｘは、Ｓ、ＮＨ、ＯまたはＮＲ（ここで、Ｒは炭素数１から１２のアルキル基を表わし）を表わし、
Ｒ´は、上式（Ｉ）における定義と同じく、且つ、ＸがＳ、Ｏ又はＮＲであるとき、Ｒ”はＨであり、ＸがＮＨであるとき、Ｒ”はＲ´ＯＨである。
【００６６】
上式（ＩＩ’）化合物は、周知の方法によって作ることができ、例えば、米国特許第４，５８２，８６２号にかかる方法を参照し、下記の工程の如く、対応するアリールアルキルケトン化合物内にアミノ基を導入して合成製造される。
【００６７】
【化１６】
2004043433.tif 000014
【００６８】
その中、Ｈａｌはハロゲンを表わし、Ｒ１からＲ５及びＹ１とＹ２は上式（ＩＩ’）における定義と同一である。
【００６９】
本発明に用いられる式（ＩＩ’）化合物におけるＹ１及びＹ２の一方はＨであり、他方がＦ、Ｃｌ、Ｂｒ又はＩである。好ましい実施例としては、Ｙ１及びＹ２の一方がＨであり、他方がＦ又はＣｌである。他にも、本発明に用いられる式（ＩＩ’）化合物におけるＹ１及びＹ２のいずれもＦ又はＣｌである例もある。
【００７０】
好ましい実施例としては、本発明に用いられる式（ＩＩ’）化合物におけるＲ１及びＲ２のそれぞれは、例えばメチル基、エチル基、プロピル基、フェニル置換のメチル基及びフェニル基置換のプロピル基のいずれかであり、とりわけ、Ｒ１及びＲ２のいずれかはメチル基であるとより好ましい。他にも、Ｒ１はフェニル基置換のメチル基であり、Ｒ２はエチル基である例もある。
【００７１】
本発明に用いられる式（ＩＩ’）化合物としては、Ｒ３及びＲ４がつながっている窒素原子と
【００７２】
【化１７】
2004043433.tif 000015
【００７３】
を形成するものとする。
【００７４】
また、式（ＩＩ’）化合物において、Ｒ３及びＲ４それぞれは、メチル基、エチル基、プロピル基及びヒドロキシ基置換のプロピル基のいずれかであることが好ましい。
【００７５】
また、本発明に用いられる式（ＩＩ’）化合物において、Ｒ５はＨ、Ｆ、Ｃｌ、Ｂｒ、Ｉ、フェニル基、又は炭素数１から６のアルキル基であることが望ましく、とりわけ、Ｈであるとより好ましい。
【００７６】
上記式（ＩＶ）化合物は、例えばＢＡＳＦ社の市販品がある。
【００７７】
また、本発明に用いられる式（ＩＶ）化合物は、ＨＳ（Ｒ´ＯＨ）であり、式中、Ｒ´はエチレン基であると好ましく、他にも、ＮＨ（Ｒ´ＯＨ）２であって、式中、Ｒ´が、エチレン基であってもよい。他に、本発明に用いられる式（ＩＶ）化合物は、ＲＮＨ（Ｒ´ＯＨ）であり、式中、Ｒはメチル基又はエチル基であり、Ｒ´はエチレン基である例もある。
【００７８】
本発明においては、下記の式（ＩＩ’）化合物及び下記の式（ＩＶ）化合物を用いて式（Ｉ）化合物を製造するのも好ましい。ここで、式（ＩＩ’）化合物としては、Ｙ１及びＹ２の中の一方はＨであり、他方はＦ、Ｃｌ、Ｂｒ、またはＩであり、Ｒ１及びＲ２のそれぞれはメチル基であり、Ｒ３及びＲ４はつながっている窒素原子と
【００７９】
【化１８】
2004043433.tif 000016
【００８０】
を形成し、Ｒ５はＨとする。そして、式（ＩＶ）化合物としては、ＨＳ（Ｒ´ＯＨ）であり、式中Ｒ´はエチレン基である。また、このようにして生成された式（ＩＩ）化合物は、ε−カプロラクトンと反応させることによってＸ１及びＸ２のいずれかがＳであり、他方はＨである式（Ｉ）化合物を生成する。
【００８１】
また、本発明の方法において下記の式（ＩＩ’）化合物及び式（ＩＶ）化合物を用いてもよい。この例では、式（ＩＩ’）化合物として、Ｙ１及びＹ２の一方がＨであり、他方はＦまたは、Ｃｌ、Ｂｒ、Ｉのいずれかであり、Ｒ１及びＲ２のそれぞれはメチル基とされ、Ｒ３及びＲ４はつながっている窒素原子と
【００８２】
【化１９】
2004043433.tif 000017
【００８３】
を形成し、且つＲ５はＨである。他方、式（ＩＶ）化合物は、ＮＨ（Ｒ´ＯＨ）２であり、式中、Ｒ´はエチレン基であるものとする。このように形成された式（ＩＩ）化合物は、直接ε−カプロラクトンと反応させることによって、そのＸ１及びＸ２の一方がＮであり、他の一つがＨであり、且つｎ１＋ｎ２＝６である式（Ｉ）化合物が製造される。
【００８４】
他の実施例としては、本発明の方法において下記の式（ＩＩ’）化合物及び式（ＩＶ）化合物を用いてもよい。この例では、式（ＩＩ’）化合物として、Ｙ１及びＹ２の一方がＨであり、他方はＦまたは、Ｃｌ、Ｂｒ、Ｉのいずれかであり、Ｒ１及びＲ２のそれぞれはメチル基、エチル基、フェニル基置換のメチル基及びフェニル基置換のエチル基の中のいずれかとされ、Ｒ３及びＲ４のいずれもメチル基で表わされ、且つＲ５はＨである。他方、式（ＩＶ）化合物は、ＲＮＨ（Ｒ´ＯＨ）であり、式中、Ｒはメチル基又はエチル基であり、Ｒ´はエチレン基であるものとする。このように形成された式（ＩＩ）化合物は、直接ε−カプロラクトンと反応させることによって、そのＸ１及びＸ２の一方がＮＲ（ここで、Ｒはメチル基又はエチル基）であり、他方がＨである式（Ｉ）化合物が製造される。
【００８５】
本発明はまた、式（Ｉ）で表わされる化合物の用途をも包括する。本発明によれば、式（Ｉ）化合物は光重合開始剤として用いることもでき、ＭＭＭＰにおけるような臭気がなく、その中に含まれた光重合性化合物の粘性を増加させることもない。従って、従来から周知の方法と同様に光重合性モノマー、光増感剤、及び顔料又は染料、他の、光重合性ポリマー化合物製造において当業者が常に利用している添加剤と共に本発明により作られた式（Ｉ）の化合物を光重合開始剤として用い、例えばオリゴマー、光重合開始剤、アミン協力剤又は他の物性条件剤のような光重合ポリマー化合物を製造することができる。
【００８６】
本発明における式（Ｉ）化合物は、例えば、前記従来の文献にかかる光重合開始剤としてさまざまな産業に用いることも予期される。例えば、本発明による式（Ｉ）化合物は、光重合開始剤としてＵＶインキ又は塗膜を製造することができる。また、本発明における式（Ｉ）化合物は、上記に掲げる文献例えば米国特許第４，６７２，０７９号に開示されている光重合開始剤のような従来の光重合開始剤と組み合せて使用されることが予期できる。
【００８７】
以下、実施例を挙げて本発明を更に詳細に説明するが、本発明は、これらの実施例の範囲に限定されるものではない。
【００８８】
＜実施例１＞　ＭＭＭＰ−ｎ（　ｎ　＝　３；ｎ　＝　６　）の合成
以下、本発明における式（Ｉ）化合物、即ち、６−ヒドロキシ−ヘキサノン酸５−（５−｛２−［４−（２−メチル−２−モルフォリン−４−イル−プロピオニル）フェニルサルファニル］−エポキシカルボニル｝−ペンチロキシカルボニル）−ペンチル　エステル（６−ｈｙｄｒｏｘｙ−ｈｅｘａｎｏｉｃ　ａｃｉｄ　５−（５−｛２−［４−　（２−ｍｅｔｈｙｌ−２−ｍｏｒｐｈｏｌｉｎ−４−ｙｌ−　ｐｒｏｐｉｏｎｙｌ）−ｐｈｅｎｙｌｓｕｌｆａｎｙｌ］−ｅｔｈｏｘｙｃａｒｂｏｎｙｌ］−　ｐｅｎｔｙｌ−ｏｘｙｃａｒｂｏｎｙｌ｝ｐｅｎｔｙｌ　ｅｓｔｅｒ）（ＭＭＭＰ−３）及び６−ヒドロキシ−ヘキサノン酸５−（５−｛２−［４−（２−メチル−２−モルフォリン−４−イル−プロピオニル）−フェニルサルファニル］−エトキシカルボニル｝−テトラ（ペンチロキシカルボニル）ペンチルエステル（５−（５−｛２−［４−（２−　ｍｅｔｈｙｌ−２−ｍｏｒｐｈｏｌｉｎ−４−ｙｌ−ｐｒｏｐｉｏｎｙｌ）−ｐｈｅｎｙｌｓｕｌｆａｎｙｌ］−ｅｔｈｏｘｙ　ｃａｒｂｏｎｙｌ｝−　ｔｅｔｒａ（ｐｅｎｔｙｌｏｘｙｃａｒｂｏｎｙｌ）ｐｅｎｔｙｌｅｓｔｅｒ）（ＭＭＭＰ−６）、並びにその中間化合物、即ち１−［４−（２−ヒドロキシエチルチオ）フェニル］−２−メチル−２−モルフォリノプロパン−１−オン（１−［４−（２−Ｈｙｄｒｏｘｙｅｔｈｙｌｔｈｉｏ）−　ｐｈｅｎｙｌ］−２−ｍｅｔｈｙｌ−２−ｍｏｒｐｈｏｌｉｎｏｐｒｏｐａｎ−１−　ｏｎｅ）（化合物２）について下記に示す過程概略に基いて一例を説明する。
【００８９】
【化２０】
2004043433.tif 000018
【００９０】
なお、合成された生成物例えばＭＭＭＰ−３及びＭＭＭＰ−６が示すように分子量は、化合物２とε−カプロラクトンとのモル比を調整することによって変えることができる。
【００９１】
Ａ．１−［４−（２−ヒドロキシエチルチオ）−フェニル］−２−メチル−２−モルフォリノ−プロパン−１−オン（化合物２）の合成
【００９２】
【化２１】
2004043433.tif 000019
【００９３】
容量１Ｌの丸底３つ口フラスコに、メルカプトエタノール９４．８ｇ（１．２１モル）及びトルエン６００ｍｌを仕込み、さらにＮａＯＨ　４８．６ｇ（１．２１モル）を加え、ディーン・スターク装置によって生成された水を集めるよう６時間還流した。次いでトルエン溶剤が留去され、２５０ｍｌのＤＭＦを加える。次いで、溶液を室温まで冷却させて１−（４−フルオルフェニル）−２−メチル−２−モルフォリノ−１−プロパノン（化合物１；米国特許第４，５８２，８６２号参照）２５０ｇ（０．９３モル）を一度に添加し、窒素雰囲気で５０℃の下で一晩加熱した。そして、室温まで冷却させ、１Ｌのトルエンで希釈した後、順に水、２％ＮａＯＨ水溶液及び塩水で洗浄した。そして有機層の分離と同時に真空下で濃縮した結果、黄色の粘性のあるオイルが得られた。該オイルを結晶させて純化し灰色がかった白い結晶（歩留り９０％、融点：６２−６４℃）を得た。
【００９４】
Ｂ．ＭＭＭＰ−３の合成
窒素ガス雰囲気下で凝縮器が設けられた５００ｍｌの３つ口丸底フラスコに、化合物２を２００ｇ（０．６５モル）、ε−カプロラクトン８８．５ｇ及び錫触媒（商品名：ＳＣＡＴ−２４、日本三共有機化学社）８ｇを仕込み、８０から８５℃の温度で２時間加熱し、ε−カプロラクトン４４．３ｇ及びＳＣＡＴ−２４　４ｇを上記のフラスコ内に４０分毎に４回入れた後、そのまま温度を１時間保持した。そして、水、２％ＮａＯＨ水溶液及び塩水で順に洗浄し、有機層が分離されて真空下で濃縮した結果、薄い黄褐色のオイル（３９８ｇ、歩留り９５％）を得た。
【００９５】
特性の検出：
１Ｈ　ＮＭＲ　（ＣＤＣｌ３，　４００　ＭＨｚ）：　δ８．４６　（ｄ，　Ｊ　＝　８．４　Ｈｚ，　２　Ｈ），　７．２９　（ｄ，　Ｊ　＝８．４　Ｈｚ，　２　Ｈ），　４．２６　（ｔ，　Ｊ　＝　６．９　Ｈｚ，　２　Ｈ），　４．０２　（ｔ，　Ｊ　＝　６．５　Ｈｚ，　６　Ｈ），　３．６５　（ｔ，　Ｊ　＝　３．８　Ｈｚ，　４　Ｈ），　３．６０　（ｔ，　Ｊ　＝　６．５　Ｈｚ，　３．２０　（ｔ，　Ｊ　＝　６．９　Ｈｚ，　２　Ｈ），　２．５３　（ｔ，　Ｊ　＝　３．８　Ｈｚ，　４　Ｈ），　２．２５−２．３０　（ｍ，　９　Ｈ），　１．５１−１．６５　（ｍ，　２０　Ｈ），　１．３０−１．４２　（ｍ，　１０　Ｈ），　１．２７　（ｓ，　６　Ｈ）．　ＩＲ　（ＫＢｒ）：　３５０１，　２９４２，　２８６５，　１７４１，　６９１，　１５８８，　１５６３，　１４７５，　１４０２，　１３６４，　１１５８，　１１２０，　１０９３，　９８０，　８８２，　７６１　ｃｍ−１．
【００９６】
当該　１Ｈ　ＮＭＲ　分析に基づいたデータによって計算し、上記オイルのｎ値が３であることを得た。分子量が２７９であるＭＭＭＰと対比させると、生成物の化合物の分子量は約６５０であることになる。
【００９７】
Ｃ．ＭＭＭＰ−６の合成
上記ＭＭＭＰ−３の合成において、ε−カプロラクトン８８．５ｇに代えて３５４ｇのε−カプロラクトンを用いた以外は、上記合成と同様にして、淡黄褐色のペースト（歩留り９７％）を得た。
【００９８】
特性の検出：
１Ｈ　ＮＭＲ　（ＣＤＣｌ３，　４００　ＭＨｚ）：　δ８．４６　（ｄ，　Ｊ　＝　８．４　Ｈｚ，　２　Ｈ），　７．２９　（ｄ，　Ｊ　＝８．４　Ｈｚ，　２　Ｈ），　４．２６　（ｔ，　Ｊ　＝　６．９　Ｈｚ，　２　Ｈ），　４．０２　（ｔ，　Ｊ　＝　６．５　Ｈｚ，　１２　Ｈ），　３．６５　（ｔ，　Ｊ　＝　３．８　Ｈｚ，　４　Ｈ），　３．６０　（ｔ，　Ｊ　＝　６．５　Ｈｚ，　３．２０　（ｔ，　Ｊ　＝　６．５Ｈｚ，　２　Ｈ），　３．２０　（ｔ，　Ｊ＝６．９　Ｈｚ，　２　Ｈ），　２．５３　（ｔ，　Ｊ＝３，８　Ｈｚ，　４　Ｈ），　２．２５−２．３０　（ｍ，　１８　Ｈ），　１．５１−１．６５　（ｍ，　４０　Ｈ），　１．３０−１．４２　（ｍ，　２０　Ｈ），　１．２７　（ｓ，　６　Ｈ）．
【００９９】
当該１Ｈ　ＮＭＲ　分析に基づくデータによって計算した結果、当該生成物のｎが６であり、分子量が２７９であるＭＭＭＰと比較すると、上記得られた化合物の分子量が９６０であることが分かる。
【０１００】
Ｄ．ＭＭＭＰ−３　及び　ＭＭＭＰ−６の物性比較
ＭＭＭＰ−３は室温の下で薄こはく色の液体であるのに対し、ＭＭＭＰ−６は室温ではペースト状であり、ＭＭＭＰ−３はその凝結点が−１５℃であると共に、０℃にて３０日を経過しても硬化することはない。ＭＭＭＰ−３及びＭＭＭＰ−６の特性は、表１に示されるとおりである。
【０１０１】
【表１】
2004043433.tif 000020
【０１０２】
＜実施例２＞
本発明の他の式（Ｉ）化合物、即ち、化合物５並びにその中間化合物（１−｛４−［ビス−（２−ヒドロキシ−γ−エチル）−アミノ］｝−２−メチル−２−モルフォリノ−１−プロパノン（１−｛４−［ｂｉｓ−（２−ｈｙｄｒｏｘｙ−γ−ｅｔｈｙｌ）−ａｍｉｎｏ］｝−２−ｍｅｔｈｙｌ−２−ｍｏｒｐｈｏｌｉｎｏ−１−　ｐｒｏｐａｎｏｎｅ）（化合物４）について、下記に示す過程概略に基づく一例を説明する。
【０１０３】
【化２２】
2004043433.tif 000021
【０１０４】
Ａ．１−｛４−［ビス−（２−ヒドロキシ−γ−エチル）−アミノ］｝−２−メチル−２−モルフォリノ−１−プロパノン（１−｛４−［ｂｉｓ−　（２−ｈｙｄｒｏｘｙ−γ−ｅｔｈｙｌ）−ａｍｉｎｏ］｝−２−ｍｅｔｈｙｌ−２−ｍｏｒｐｈｏｌｉｎｏ−１−　ｐｒｏｐａｎｏｎｅ）（化合物４）の調製
１００ｍｌの３つ口丸底フラスコに、１０ｇ（０．０３７モル）の１−（４−フルオルフェニル）−２−メチル−２−モルフォリノ−１−プロパノン（１−（４−Ｆｌｕｏｒｐｈｅｎｙｌ）−２−ｍｅｔｈｙｌ−２−ｍｏｒｐｈｏｌｉｎｏ−１−　ｐｒｏｐａｎｏｎｅ）及び５８．９ｇ（０．５６モル）のジエタノールアミンを仕込み、１５０℃まで２４時間加熱した。次いで溶液を室温まで冷却させて１００ｍｌのエタノールで希釈した後順に、水と塩水で洗浄した。回転蒸発器で溶剤を除去させた後、黄色いオイル生成物（１１ｇ、歩留り８８％）を得た。
【０１０５】
Ｂ．化合物５の調製
窒素ガス雰囲気下で凝縮器が設けられた１００ｍｌの３つ口丸底フラスコに、化合物４が１１．０ｇ（０．０３３モル）、ε−カプロラクトン１７．９ｇ及び錫触媒（商品名：ＳＣＡＴ−２４、日本三共有機化学社）１．８ｇを仕込み、８０から８５℃の温度で１．５時間加熱し、ε−カプロラクトン　９ｇ及びＳＣＡＴ−２４　０．９ｇの混合物を上記のフラスコ内に３０分毎に３回入れた後、そのまま温度を１時間保持した。そして、室温まで冷却させ、２００ｍｌのトルエンで希釈した後、順に水と塩水とで洗浄し、有機層が分離されて真空下で濃縮した結果、粘性のあるオイルが得られた（２９．８ｇ、歩留り９０％）。
【０１０６】
当該　１Ｈ　ＮＭＲ分析に基づくデータによって計算した結果、当該生成物５のｎ１＋ｎ２　が６を得た。
【０１０７】
＜実施例３＞
さらに、本発明の他の式（Ｉ）化合物、即ち２−オキセパノン，２−｛｛４−［２−（ジメチルアミノ）−１−オキソ−２−（フェニルメチル）ブチル］−フェニル｝−メチルアミノ｝−エチル　エステル（２−ｏｘｅｐａｎｏｎｅ，２−｛｛４−［２−（ｄｉｍｅｔｈｙｌａｍｉｎｏ）−１−ｏｘｏ−２−（ｐｈｅｎｙｌｍｅｔｈｙｌ）　ｂｕｔｙｌ］−ｐｈｅｎｙｌ｝−ｍｅｔｈｙｌａｍｉｎｏ｝−ｅｔｈｙｌ　ｅｓｔｅｒ）（化合物３６９０）並びにその中間化合物２−（ジメチルアミノ）−１−｛４−［（２−ヒドロキシエチル）メチルアミノ］フェニル｝−２−フェニルメチル−１−ブタノン（２−（ｄｉｍｅｔｈｙｌａｍｉｎｏ）−１−｛４−［（２−ｈｙｄｒｏｘｙｅｔｈｙｌ）ｍｅｔｈｙｌａｍｉｎｏ］　ｐｈｅｎｙｌ｝−　２−ｐｈｅｎｙｌｍｅｔｈｙｌ−１−ｂｕｔａｎｏｎｅ）（化合物３６９Ｎ）について、下記に示す過程概略に基づく一例を説明する：
【０１０８】
【化２３】
2004043433.tif 000022
【０１０９】
ここで、ｎは１から１０の整数であって、とりわけ１から６の整数がより好ましい。
【０１１０】
Ａ．２−（ジメチルアミノ）−１−｛４−［（２−ヒドロキシエチル）メチルアミノ］−フェニル｝−２−フェニルメチル−１−ブタノン（２−（ｄｉｍｅｔｈｙｌａｍｉｎｏ）−１−｛４−［（２−ｈｙｄｒｏｘｙｅｔｈｙｌ）ｍｅｔｈｙｌａｍｉｎｏ］−　ｐｈｅｎｙｌ｝　−２−ｐｈｅｎｙｌｍｅｔｈｙｌ−１−ｂｕｔａｎｏｎｅ）（化合物３６９Ｎ）の合成
容量２Ｌの丸底３つ口フラスコに、化合物３６９Ｆ（米国特許５，０７７，４０２の開示により用意できる）１００ｇ及び２−（メチルアミノ）エタノール６００ｇを仕込み、均一にかき混ぜ、Ｎ２によって５回パージした。そしてこの混合物を１５０℃の高温にて３時間混ぜて５０ｇの化合物３６９Ｆを上記フラスコに入れ、さらに２時間攪拌した。次いで、５０ｇの化合物３６９Ｆを上記フラスコに入れてさらに４時間かき混ぜた。この混合物を４０℃まで冷却させ、４８℃、２Ｔｏｒｒの下４７０ｇの未反応の２−（メチルアミノ）エタノールが留去された後、この合成物へ２００ｇのトルエン及び４００ｇの水を入れ、均一にかき混ぜた。水層を除去した後、さらに水を２００ｇ添加しこの混合物を１０分間かき混ぜた。順に水層及びトルエンを取り除いて化合物３６９Ｎを得た。
【０１１１】
特性の検出：
１Ｈ　ＮＭＲ　（ＣＤＣｌ３，　２００　ＭＨｚ）：　δ８．３５　（ｄ，　Ｊ　＝　９．０　Ｈｚ，　２　Ｈ），　７．２０−７．２７　（ｍ，　５　Ｈ），　６．６６　（ｄ，　Ｊ　＝　９．０　Ｈｚ，　２　Ｈ），　３．８２　（ｔ，　Ｊ　＝　６．０　Ｈｚ，　２　Ｈ），　３．５６　（ｔ，　Ｊ　＝　６．０　Ｈｚ，　２　Ｈ），　３．２２　（ｓ，　２　Ｈ），　３．０６　（ｓ，　３　Ｈ），　２．３８　（ｓ，　６　Ｈ），　１．４０−２．１０　（ｍ，　２　Ｈ），　０．７２　（ｔ，　Ｊ　＝　７．４　Ｈｚ，　３　Ｈ）．
【０１１２】
Ｂ．２−オキセパノン，２−｛｛４−［２−（ジメチルアミノ）−１−オキソ−２−（フェニルメチル）−ブチル］−フェニル｝−メチルアミノ｝−エチル　エステル（２−ｏｘｅｐａｎｏｎｅ，２−｛｛４−［２−　（ｄｉｍｅｔｈｙｌａｍｉｎｏ）−１−ｏｘｏ−２−（ｐｈｅｎｙｌｍｅｔｈｙｌ）−ｂｕｔｙｌ］−ｐｈｅｎｙｌ｝−ｍｅｔｈｙｌ　ａｍｉｎｏ｝−ｅｔｈｙｌ　ｅｓｔｅｒ）（化合物３６９０）の調製
上記Ａステップより得られた化合物３６９Ｎへ、１５０ｇのε−カプロラクトンを加え、１５０℃まで加熱してＳｃａｔ−２４を０．０４３ｇ入れた。このまま４時間経過した後、さらに７８ｇのε−カプロラクトンを入れて４時間かき混ぜた。５０℃、２Ｔｏｒｒの下、未反応のε−カプロラクトンが取り除かれ、赤褐色の粘液を得た（４０１ｇ、歩留り９３．７％）。
【０１１３】
特性の検出（ｎ＝３）：
１Ｈ　ＮＭＲ　（ＣＤＣｌ３，　２００　ＭＨｚ）：δ８．３６　（ｄ，　Ｊ　＝　８．７　Ｈｚ，　２　Ｈ），　７．１９−７．２７　（ｍ，５　Ｈ），　６．６４　（ｄ，　Ｊ　＝　８．７　Ｈｚ，　２　Ｈ），　４．２８　（ｔ　，　２　Ｈ），　４．０３−４．０６　（ｍ，　４　Ｈ），　３．６１−３．６７　（ｍ，　４　Ｈ），　３．１９　（ｓ，　２　Ｈ），　３．０５　（ｓ，　３　Ｈ），　２．６０　（ｂ，　１　Ｈ），　２．３５　（ｓ，　６　Ｈ），　２．２７−２．３１　（ｍ，　６　Ｈ），　１．８０−２．２０　（ｍ，　２　Ｈ），　１．６１−１．６９　（ｍ，　１２　Ｈ），　１．３４−１．４１　（ｍ，　６　Ｈ），　０．６８　（ｔ，　Ｊ　＝　７．４　Ｈｚ，　３　Ｈ）．
ＩＲ　（ＫＢｒ）：　３５１４，　２９４０，　２８６６，　１７３４，　１６５７，　１６４２，　１５９３，　１５４７，　１４６２，　１３７９，　１２４９，　１１８３，　８２３，　７０４，　６６２　ｃｍ−１．
ＵＶ　（λｍａｘ）　＝　３３５．１　ｎｍ．
【０１１４】
当該　１Ｈ　ＮＭＲ分析に基づくデータによって計算した結果、当該生成物の化合物３６９０のｎが３であり、その分子量が約６５０であるとみられる。
【０１１５】
＜実験１＞　光速度性能及び臭気の比較
この実験において、本発明による式（Ｉ）化合物は従来に用いた例えばＭＭＭＰと比べて光重合開始剤として有用であるかどうか検証するため、本発明のＭＭＭＰ−３、ＭＭＭＰ−６及び化合物３６９０はそれぞれ下記の表２に示している組成をそなえたテスト用インキに使い、従来のＭＭＭＰと光速度性能及び臭気を比較した。
【０１１６】
材料：
１．ＭＭＰ：Ｃｉｂａ　特殊化学親会社製、商品名「Ｉｒｇａｃｕｒｅ　９０７」。
【０１１７】
２．ＭＭＭＰ−３：上記実施例１から得られた化合物。
【０１１８】
３．ＭＭＭＰ−６：上記実施例１から得られた化合物。
【０１１９】
４．化合物３６９０：上記実施例３から得られた化合物。
【０１２０】
５．エチルミリスチン酸：台湾ＣＨｉｔｅｃ　化学会社製；商品名「ＣＨｉｖａｃｕｒｅ　ＥＭＫ」；印刷インキの光重合に用いる光重合開始剤。
【０１２１】
６．イソプロピル　チオキサロン：台湾ＣＨｉｔｅｃ　化学会社製；商品名「ＣＨｉｖａｃｕｒｅ　ＩＴＸ」、印刷インキの光重合に用いる光重合開始剤。
【０１２２】
７．トリメチロールプロパン　トリアクリレート、ＴＭＰＴＡ：ＵＣＢ化学会社製；印刷インキの光重合の単量体化合物として使用。
【０１２３】
８．Ｅｂｅｒｙｌ　３７０２：ＵＣＢ化学会社製；印刷インキの光重合のオリゴマーとして使用。
【０１２４】
９．Ｆａｓｔｏｇｅｎ　Ｂｌｕｅ　５３８０−Ｅ　（Ｃ．Ｉ．Ｂ．−１５．３）：大日本印刷化学社製、印刷インキにおいて顔料として使用。
【０１２５】
方法：
Ａ．テスト用インキの組成：表２に示した通りの成分がそれぞれ違った３つのインキが配合された。
【０１２６】
【表２】
2004043433.tif 000023
【０１２７】
Ｂ．光重合：ハードボードにインキを塗布した後、型番Ｆ３００Ｓのランプによる３００Ｗ／ｉｎの照射量であてて１０μｍ厚の硬化塗膜を形成した。
【０１２８】
Ｃ．光速度：ｉｎ／ｍｉｎの単位でタックフリーの塗膜が形成されるまでに必要な照射回数により評価。
【０１２９】
Ｄ．臭気：各塗膜を８０℃、５分加熱し、加熱している間に臭気があるかどうかによって評価。
【０１３０】
結果：
表２のインキのそれぞれ光速度及び臭気について評価の結果は下記の表３の如く示される。
【０１３１】
【表３】
2004043433.tif 000024
【０１３２】
表３の結果から、インキ２（ＭＭＭＰ−３含有）、インキ３（ＭＭＭＰ−６含有）及びインキ４（化合物３６９０含有）についてはインキ１如くの悪臭を生じない。そして、同じ当量の下で、インキ２はインキ１の光速度とほぼ同一である。これは、本発明の式（Ｉ）化合物を使った光重合開始剤によるインキの光の照射によって形成された塗膜における重合性構成の有効性が裏付けられる。また、本発明によるいずれかの化合物も、摺らずに単にかき混ぜることによって印刷インキを製造することができる利点がある。
【０１３３】
＜実験２＞粘性についての評価
本発明の式（Ｉ）化合物即ちＭＭＭＰ−３、ＭＭＭＰ−６及び化合物３６９０が、従来のＭＭＭＰと比べて製品の粘性にどのような影響を及ぼすのか、特に夏季など高温下で運搬及び貯蔵する場合について、表２に示された４種類の印刷インキによって粘性実験を行った。そして実験のとき、夏季の運搬及び貯蔵を模擬した高温環境での最低加熱条件で一定の時間行った。
【０１３４】
方法：
それぞれのインキを温度を６０℃に設定したオーブンに入れ、表４に示された時間間隔にてそれぞれの一部を出して測定する。その測定結果は表４の如く示される。それぞれについてｃｐｓ単位でブルークスフィールド社製型番ＲＶ−ＤＶ−１粘度計で計測した値を粘性とする。
【０１３５】
結果：
表２に示すインキそれぞれについて測定した結果を表４に示す。
【０１３６】
【表４】
2004043433.tif 000025
【０１３７】
表４から、ＭＭＭＰ−３、ＭＭＭＰ−６及び化合物３６９０含有のインキは、従来のＭＭＭＰ含有のインキ１と比べて、開始粘度が低く、ゲル化し難いことが分かった。特に、ＭＭＭＰ−３またはＭＭＭＰ−６含有のインキがゲル化により一層強いことを示した。
【０１３８】
＜実験３＞ＭＭＭＰ−３、化合物３６９０とＢＤＭＢの比較
本実験は、ＭＭＭＰ−３及び化合物３６９０はまたＢＤＭＢと光速度及び安定剤無しで缶詰安定性（ｉｎ−ｃａｎ　ｓｔａｂｉｌｉｔｙ）について検討する。
【０１３９】
材料：
１．ＢＤＭＢ：Ｃｉｂａ　特殊化学社製、商品名：イルガキュア３６９。
【０１４０】
２．ＭＭＭＰ−３：上記実施例１から得られたもの。
【０１４１】
３．化合物３６９０：上記実施例３から得られた化合物。
【０１４２】
４．エチルミリスチン酸：上記実験１参照。
【０１４３】
５．イソプロピル　チオキサロン：上記実験１参照。
【０１４４】
６．ＴＭＰＴＡ（トリメチロールプロパン　トリアクリレート）：上記実験１参照。
【０１４５】
７．Ｅｂｅｒｙｌ　３７０２：上記実験１参照。
【０１４６】
８．カーボンブラック：デグサ社製、印刷インキの顔料として使う。
【０１４７】
方法：
Ａ．インキの組成：標準三本ロール付ミルを使って下記表５に示す成分による三種類のインキを作る。
【０１４８】
【表５】
2004043433.tif 000026
【０１４９】
Ｂ．インキの光重合：上記実験１の方法。
【０１５０】
Ｃ．光速度の測定：上記実験１の方法。
【０１５１】
Ｄ．臭気の測定：上記実験１の方法。
【０１５２】
Ｅ．粘性の測定：上記実験２の方法。
【０１５３】
結果：
表５のインキそれぞれの光速度、臭気及び粘性に関する測定の結果は表６の通りである。
【０１５４】
【表６】
2004043433.tif 000027
【０１５５】
結論：
上記各実験結果によれば、本発明のＭＭＭＰ−３、ＭＭＭＰ−６化合物及び化合物３６９０特にＭＭＭＰ−３は、従来のＭＭＭＰとＢＤＭＢに比べ、下記の利点がある。即ち、
１．従来の臭気問題は克服されている。
【０１５６】
２．本発明によるＭＭＭＰ−３は、等しい当量のもとでは従来のＭＭＭＰ及びＢＤＭＢ化合物と光速度はいささかも劣らない。
【０１５７】
３．さらなる低い粘度を有するので、フレキソインキやグラビアインキなどに用いることができる。
【０１５８】
４．本発明の化合物によれば、ゲル化が早まることがなく、安定した粘性を得ることができ、貯蔵寿命を長くすることができる。
【０１５９】
５．安定剤を要せず、製造工程を少なくして製造コストを減らすことができる。
【０１６０】
６．摺り混ぜ工程がなくなり、加工手間を省くと共に製造コストを減らすことができる。
【０１６１】
さらに、化合物３６９０の乾燥速度がＭＭＭＰ−３より速く、ほぼ従来のＢＤＭＢ化合物に等しい。従来のＢＤＭＢ化合物と同様に化合物３６９０は、さらに５％の安定剤の添加によって従来のＢＤＭＢ化合物にあったゲル化問題を解決することができる。本発明の化合物３６９０を用いるときは、摺り混ぜる必要がなく、インキ系の粘性を低下させることができる。したがって、本発明の化合物３６９０は従来のＢＤＭＢ化合物より優れている。